(57)【要約】【課題】寸法安定性があり、十分な密着性を維持しつつ、貼り替えや貼り直しの際１層ずつ剥離することにより多層化した数だけ、貼り替えの手間が省ける壁紙を提供すること。【解決手段】ポリエチレン合成繊維１５〜８０重量％と木材パルプ繊維２０〜８５重量％とからなる混抄紙とポリプロピレン合成繊維１５〜８０重量％と木材パルプ繊維２０〜８５重量％とからなる混抄紙との任意の複数枚からなる壁紙であって、熱プレスにより積層して多層化してなること、任意の複数枚の混抄紙の表層側に絵柄層を設けたこと、最表層の混抄紙の表層にエンボス付与層を設けたことを特徴とする。【選択図】  図１
2006144143.tif 000002
【特許請求の範囲】
【請求項１】
ポリエチレン合成繊維１５〜８０重量％と木材パルプ繊維２０〜８５重量％とからなる混抄紙とポリプロピレン合成繊維１５〜８０重量％と木材パルプ繊維２０〜８５重量％とからなる混抄紙との任意の複数枚からなる壁紙であって、熱プレスにより積層して多層化してなることを特徴とする壁紙。
【請求項２】
任意の複数枚の混抄紙の表層側に絵柄層を設けたことを特徴とする請求項１記載の壁紙。
【請求項３】
最表層の混抄紙の表層にのみエンボス付与層を設けたことを特徴とする請求項１または２の何れか記載の壁紙。
【発明の詳細な説明】
【技術分野】
【０００１】
本発明は、主に住宅内装に用いる壁紙に関し、特に施工適性を向上させ、かつリフォームにおける貼り替え、貼り直しを容易とした壁紙に関する。
【背景技術】
【０００２】
前記用途の壁紙としては、天然繊維やそれに水酸化アルミニウム等の充填剤を配合した紙の表面側に発泡ポリ塩化ビニル樹脂層を設けた壁紙が知られている。
しかしながら、紙基材の場合、施工においてはでんぷん糊等の水性樹脂を用いるため、施工時の水分による水伸縮が激しく、寸法安定性が出ないため、貼り合わせ部分が重なったり開いたりてしまっていた。
また、施工後に貼り替えや貼り直しをする場合は、層間で剥離させていたのだが、糊分が染込んで層間の密着があがったり、紙層で破壊が発生したりなどといった問題点があった。
【発明の開示】
【発明が解決しようとする課題】
【０００３】
本発明は、前記問題点を解決するものであり、その課題とするところは、寸法安定性があり、十分な密着性を維持しつつ、貼り替えや貼り直しの際１層ずつ剥離することにより多層化した数だけ、貼り替えの手間が省ける壁紙を提供することにある。
【課題を解決するための手段】
【０００４】
本発明の壁紙は前記課題を解決するものであり、即ち請求項１記載の発明は、ポリエチレン合成繊維１５〜８０重量％と木材パルプ繊維２０〜８５重量％とからなる混抄紙とポリプロピレン合成繊維１５〜８０重量％と木材パルプ繊維２０〜８５重量％とからなる混抄紙との任意の複数枚からなる壁紙であって、熱プレスにより積層して多層化してなることを特徴とする壁紙である。
【０００５】
また、請求項２記載の発明は、任意の複数枚の混抄紙の表層側に絵柄層を設けたとを特徴とする請求項１記載の壁紙である。
【０００６】
また、請求項３記載の発明は、最表層の混抄紙の表層にエンボス付与層を設けたことを特徴とする請求項１または２の何れか記載の壁紙である。
【発明の効果】
【０００７】
本発明の請求項１記載の発明により、エレン合成繊維とポリプロピレン合成繊維をそれぞれ１５重量％以上含んでいるので、吸湿、吸水による伸縮が極めて少なく、寸法安定性に優れている。また、混抄紙の界面で剥離するようになっている。さらに剥離性と密着性のバランスをとるため木材パルプ繊維を２０重量％以上含んでいるので密着性も保っている。
【０００８】
請求項２記載の発明により、貼り替えの際に１層剥離することで、いままで隠蔽されていた下の層の印刷層が新たに表出するため、貼り替えたり、上に重ね貼りする手間が省ける。
【０００９】
請求項３記載の発明により、最表層の表層にのみエンボス付与層を設けることで、他の層間密着性を保ったまま、表面にはエンボスの意匠を表出することが可能となる。
【発明を実施するための最良の形態】
【００１０】
以下、本発明を図面に基づき詳細に説明する。図１に本発明の壁紙の一実施例の断面の構造を示す。ポリエチレン合成繊維を含有した混抄紙１１、２１とポリプロピレン合成繊維を含有した混抄紙１２、２２とからなり、各層に適宜絵柄層を印刷したり、最表層にエンボス加工４を施すのが好ましい。
【００１１】
図面で示される各層は、ポリエチレン合成繊維を含有した混抄紙１１、２１とポリプロピレン合成繊維を含有した混抄紙１２、２２とからなるが、本発明においてはどちらを基材シートの表層とするかは特に限定するものではない。混抄紙１１，２１，１２、２２に用いる木材パルプ繊維としては、針葉樹や広葉樹などからなる木材のパルプから選ばれる繊維を適宜用いればよく、特に限定されるものではない。
【００１２】
本発明で用いるポリエチレン合成繊維、ポリプロピレン合成繊維としては、特に限定はないが、フィブリル化したものが繊維の絡み合いがあり密着が容易にできる点において望ましい。
【００１３】
ポリエチレン合成繊維を含有した混抄紙１１、２１におけるポリエチレン合成繊維の含有割合は１５〜８０重量％とする。２０重量％未満では、層間剥離させる際、きれいに層間で剥離できない。また、吸湿、吸水の際に伸縮し、０．５％以上の寸法変化を示すので、壁紙の継ぎ目部分における目隙き又は突き上げ等の原因となり易い。一方、８０重量％を超えると、パルプ分が２０重量％未満と少ないので、ポリプロピレン合成繊維を含有した混抄紙１２、２２との密着力が２０Ｎ／ｍ以下となり、剥離しやすくなり過ぎ、壁紙自体の重みで剥離する可能性が出てくる。
【００１４】
ポリプロピレン合成繊維を含有した混抄紙１２、２２におけるポリプロピレン合成繊維の含有割合は１５〜８０重量％とする。２０重量％未満では、層間剥離させる際、きれいに層間で剥離できない。また、吸湿、吸水の際に伸縮し、０．５％以上の寸法変化を示すので、壁紙の継ぎ目部分における目隙き又は突き上げ等の原因となり易い。一方、８０重量％を超えると、パルプ分が２０重量％未満と少ないので、ポリエチレン合成繊維を含有した混抄紙１１、２１との密着力が２０Ｎ／ｍ以下となり、剥離しやすくなり過ぎ、壁紙自体の重みで剥離する可能性が出てくる。
【００１５】
抄紙する際、印刷絵柄をつける場合は、各層ごとに印刷を行う。その後、各層を１３０〜１６０℃にて１〜２分間、熱ラミネートを行い、抄紙する。積層する層間に印刷絵柄を設けない場合、層間に印刷絵柄のないその２層に対し、丸あみを用いた同時抄造を行っても良い。
【実施例１】
【００１６】
基材シートの１１，２１層としてポリエチレン合成繊維５０重量％と木材パルプ５０重量％を各々２５ｇ／ｍ２とし１２，２２としてポリプロピレン合成繊維５０重量％と木材パルプ５０重量％各々２５ｇ／ｍ２の混抄紙を用い、これら各層をグラビアにて印刷後、熱プレスにて１３０℃１分間にて貼り合わせた。
【００１７】
この上に、グラビア印刷機にて柄模様を印刷し、１９０℃にて加熱発泡と同時にロールエンボス版によりエンボス加工を施して壁紙を得た。
【００１８】
＜比較例１＞
前記実施例１において、１１，２１層をポリエチレン合成繊維１０重量％と木材パルプ９０重量％、１２，２２をポリプロピレン合成繊維１０重量％と木材パルプ９０重量％を含む混抄紙を用いて、その他は実施例２と同様にして壁紙を得た。
【００１９】
＜比較例２＞
前記実施例１において、１１，２１をポリエチレン合成繊維９０重量％と、木材パルプ１０重量％、上層をポリプロピレン合成繊維９０重量％と木材パルプ１０重量％を含む混抄紙を用いて、その他は実施例２と同様にして壁紙を得た。
【００２０】
以上の各例について、コーティング時またはカレンダー時の問題の有無と、剥離強さ、水伸縮、施工性（切り目）の評価を行った。
【００２１】
＜剥離強さ＞
層間で剥離させ、その状態を確認（きれいに剥がれているか、凹凸がないか）し、また強度を測定した。２０Ｎ／ｍ以下では自重により剥離する恐れがあり、３５Ｎ／ｍ以上ではきれいに層間で剥離できない恐れがある。各層間を平均した値を示す。
【００２２】
＜水伸縮評価＞
各壁紙１ｍ２を水の中に６０分間浸漬し、取り出した直後の寸法及び２４時間風乾後の寸法の、浸漬前の寸法に対する変化率（％）を測定した。
【００２３】
＜施工性評価＞
各壁紙を石膏ボードに貼り付け、カッターナイフにて中央に切り目を入れた。その後、霧吹きにて水を吹きかけ、２４時間後に切り目が目立つか目立たないか評価を行った。
【００２４】
【表１】
2006144143.tif 000003
【産業上の利用可能性】
【００２５】
本発明の壁紙は、でんぷん糊等水性樹脂を用いて施工後、積層した分だけ、はがすのみで、剥がして、再施工する際、基材シート層間にて剥離しやすく、下地処理等の工程を省き、再施工しやすいするための壁紙かつ施工時に水伸縮が少なく、ジョイント部の目開きが起こりにくいものとして利用可能である。
【図面の簡単な説明】
【００２６】
【図１】本発明の壁紙の一実施例の断面の構造を示す説明図である。
【符号の説明】
【００２７】
１１、２１…ポリエチレン合成繊維を含有した混抄紙
１２、２２…ポリプロピレン合成繊維を含有した混抄紙
４…エンボス加工
【図１】
2006144143.tif 000004